(57)【特許請求の範囲】
【請求項１】
全色素分に対してそれぞれ下記一般式［１］で示される青色色素を４０〜５５重量％と、カラーインデックスＮｏ．ディスパースブルー２７で示される青色色素を１５〜３０重量％、およびカラーインデックスＮｏ．ディスパースブルー１４９で示される青色色素を２５〜４０重量％配合したことを特徴とする青色分散染料組成物。
【化１】
0003609058.tif 000013
（式中、Ｒ１は水素原子、メチル基を表わし、Ｒ２はＣ１〜Ｃ３直鎖状アルキル基もしくはＣ３分岐鎖状アルキル基を表わす）
【請求項２】
全色素分に対してそれぞれ下記一般式［２］で示される黄色色素を２０〜３２重量％、およびカラーインデックスＮｏ．ディスパースイエロー４２で示される黄色色素を８０〜６８重量％配合したことを特徴とする黄色分散染料組成物と請求項１に記載の青色分散染料組成物とからなる緑色分散染料組成物。
【化２】
0003609058.tif 000014
（式中  Ｒ３はＣ１〜Ｃ３直鎖状アルキル基またはＣ３分岐鎖状アルキル基を表わす）
【請求項３】
請求項１または２に記載の分散染料組成物を用いることを特徴とするポリエステル繊維とアセテート繊維との混合繊維の染色法。
【発明の詳細な説明】
【０００１】
【発明の属する技術分野】
本発明は分散染料組成物に関するものであり、更に詳しくはポリエステル繊維とトリアセテート繊維との混合繊維、およびポリエステル繊維とジアセテート繊維との混合繊維の染色に適した分散染料組成物およびそれを用いる染色法に関するものである。前記、ポリエステル繊維としては、ポリエチレンテレフタレート、ポリトリメチレンテレフタレート、ポリブチレンテレフタレート等が挙げられる。またポリエステル繊維とアセテート繊維の混合繊維はその混合比率に特に制限はないが、多くの場合両繊維の混合比率は２０〜５０重量％  ／  ８０〜５０重量％である。
【０００２】
【従来の技術】
従来市販されているポリエステル繊維とアセテート繊維との混合繊維用の分散染料は、ポリエステル繊維とアセテート繊維間の同色性・同濃度性が不十分で色割れ（イラツキ）を生じるものが多く、また染色温度および時間の僅かな変化により同色性・同濃度性の再現性不良を生じるものも多かった。混合繊維に用いられているポリエステル繊維がファインデニールの場合はこの傾向が顕著である。この同色性・同濃度性不良は、両繊維への色素染着量に違いがあることや、染色温度および染色時間のわずかな変化により両繊維間の色素染着量の比率が大きく変化することが原因であると考えられている。特に配合色染色時は、それぞれの色における両繊維間色素染着量比率の違いにより、はっきりと色割れが確認できるほどであった。
更には、特に青色染料においては、耐光堅牢度、窒素酸化物堅牢度の共に優れた染色物を得ることのできる分散染料はこれまで見当らなかった。
【０００３】
【本発明が解決しようとする課題】
本発明者らはポリエステル繊維とアセテート繊維との混合繊維において、繊維間の同色性・同濃度性に優れ、染色温度・時間依存性が小さく、なおかつ耐光堅牢度および窒素酸化物堅牢度に優れた染色物を得ることのできる分散染料を開発することを目的として種々検討した結果、本発明に到達した。
【０００４】
【課題を解決するための手段】
すなわち本発明の要旨は、全色素分に対してそれぞれ下記一般式［１］で示される青色色素を４０〜５５重量％と、カラーインデックスＮｏ．ディスパースブルー２７で示される青色色素を１５〜３０重量％、およびカラーインデックスＮｏ．ディスパースブルー１４９で示される青色色素を２５〜４０重量％配合したことを特徴とする青色分散染料組成物、
【０００５】
【化３】
0003609058.tif 000002
（式中、Ｒ１は水素原子、メチル基を表わし、Ｒ２はＣ１〜Ｃ３直鎖状アルキル基もしくはＣ３分岐鎖状アルキル基を表わす）
および全色素分に対してそれぞれ下記一般式［２］で示される黄色色素を２０〜３２重量％、およびカラーインデックスＮｏ．ディスパースイエロー４２で示される黄色色素を８０〜６８重量％配合したことを特徴とする黄色分散染料組成物と上記青色分散染料組成物とからなる緑色分散染料組成物に存する。
【０００６】
【化４】
0003609058.tif 000003
（式中  Ｒ３はＣ１〜Ｃ３直鎖状アルキル基またはＣ３分岐鎖状アルキル基を表わす）
この染料組成物を用いることによってポリエステル繊維とアセテート繊維間の色素染着量がほぼ等しくなり、さらに染色温度および時間に対する依存性が少なくなるために、ポリエステル繊維とアセテート繊維との混合繊維を、両繊維間の同色性・同濃度性に優れ、染色温度および時間に多少の変化が生じても再現性良く染色することが可能となる。特に配合色染色の場合においても、各色の両繊維間色素染着量比率がほぼ等しいために、色割れのない染色物を得ることができる。
【０００７】
なお、これら二つの染料組成物と染料特性の一致した赤色染料としては例えば全色素分に対しカラーインデックスＮｏ．ディスパースレッド１１１で示される赤色色素を１５〜３０重量％、カラーインデックスＮｏ．ディスパースレッド３４３で示される赤色色素を１５〜３０重量％、および下記一般式［３］で示される赤色色素を４０〜５５重量％含む赤色分散染料組成物を挙げることができ、これらを用いることによりあらゆる色相の染色に対応することができ良好な結果を得ることができる。
更に必要なら各使用量のそれぞれ５％以下の黄色、赤色、青色の染料を調色のため使用しても差し支えない。
また、上記各種色素成分を用いることにより、耐光堅牢度や窒素酸化物堅牢度に優れた染色物を得ることのできる分散染料組成物を作成することができる。
【０００８】
【化５】
0003609058.tif 000004
【０００９】
【発明の実施の形態】
本発明の黄色および青色分散染料組成物は、ポリエステル繊維とアセテート繊維との混合繊維材料の染色に好適に用いることができる。この場合、ポリエステル繊維とは、ポリエチレンテレフタレート、ポリトリメチレンテレフタレート、ポリブチレンテレフタレート等が挙げられる。
【００１０】
本発明の染料組成物を用いる染色法は、前記した各染料を所望の色相を得るように配合調整して得た染料組成物を用い、所望濃度の染色を調整し、必要に応じて分散剤、染色剤、ｐＨ調整剤等の染色助剤を添加して通常の方法、例えば高温染色法に従って行われる。その他パッドスチーム法やキャリヤー染色法あるいは溶剤染色法を採用することもできる。
【００１１】
【実施例】
次に、実施例により本発明を更に具体的に説明するが、本発明はこれらの実施例に限定されるものではない。
実施例１
下記構造式［１−１］で示される青色色素を全色素分に対し４７重量％、カラーインデックスＮｏ．ディスパースブルー２７で示される青色色素を全色素分に対し２２重量％、およびカラーインデックスＮｏ．ディスパースブルー１４９で示される青色色素を全色素分に対し３１重量％配合した青色分散染料組成物を、定法に従い作成した。
【００１２】
この青色分散染料組成物を０．１３ｇ、均染剤としてエガナールＰＳＬ（クラリアント社製）を０．０５ｇ、およびｐＨ調整剤として酢酸／酢酸ナトリウム緩衝液３ｍｌを含む水１００ｍｌを染浴とした。染浴にトリアセテート繊維とポリエステル繊維を重量比７０対３０の比率で混合した交織布（三菱レイヨン社製）５ｇを浸漬し、７０℃より３０分かけて１２０℃まで昇温した。同温度で４５分保持を行った後、染色物を定法により水洗、乾燥を行い青色染色物を得た。
【００１３】
こうして得られた染色物は両繊維間の同色性および同濃度性が良く色割れがほとんど感じられなかった。また上述の方法にて１２０℃で２０分染色をしたもの、および１１０℃で２０分染色した染色物に関しても、同様に同色性・同濃度性良好であった。条件および結果を表１にまとめる。
【００１４】
【化６】
0003609058.tif 000005
実施例２
実施例１において、構造式［１−１］で示される青色色素を全色素分に対し５５重量％、カラーインデックスＮｏ．ディスパースブルー２７で示される青色色素を全色素分に対し１５重量％、およびカラーインデックスＮｏ．ディスパースブルー１４９で示される青色色素を全色素分に対し３０重量％に変更した以外は実施例１に準じて染色を行なった。こうして得られた青色染色物はいずれも両繊維間の同色性および同濃度性が良く色割れがほとんど感じられなかった。条件および結果を表１にまとめる。
【００１５】
実施例３
実施例１において、構造式［１−１］で示される青色色素を全色素分に対し４０重量％、カラーインデックスＮｏ．ディスパースブルー２７で示される青色色素全色素分に対し２０重量％、およびカラーインデックスＮｏ．ディスパースブルー１４９で示される青色色素を全色素分に対し４０重量％に変更した以外は実施例１に準じて染色を行なった。こうして得られた青色染色物はいずれも両繊維間の同色性および同濃度性が良く色割れがほとんど感じられなかった。条件および結果を表１にまとめる。
【００１６】
比較例１
実施例１において、構造式［１−１］で示される青色色素を全色素分に対し２０重量％、カラーインデックスＮｏ．ディスパースブルー２７で示される青色色素を全色素分に対し３３重量％、およびカラーインデックスＮｏ．ディスパースブルー１４９で示される青色色素を全色素分に対し４７重量％に変更した以外は実施例１に準じて染色を行なった。得られた青色染色物はいずれもトリアセテート繊維の濃度がポリエステル繊維よりも高く、同濃度性に劣り色割れを生じていた。条件および結果を表１にまとめる。
【００１７】
比較例２
実施例１において、構造式［１−１］で示される色素を全色素分に対し６１重量％、カラーインデックスＮｏ．ディスパースブルー２７で示される青色色素を全色素分に対し２９重量％、およびカラーインデックスＮｏ．ディスパースブルー１４９で示される青色色素を全色素分に対し１０重量％に変更した以外は実施例１に準じて染色を行なった。得られた青色染色物はいずれもポリエステル繊維の濃度がトリアセテート繊維よりも高く、同濃度性に劣り色割れを生じていた。条件および結果を表１にまとめる。
【００１８】
実施例４
実施例１において、構造式［１−１］で示される青色色素を、下記構造式［１−２］で示される青色色素に変更した以外は実施例１に準じて染色を行なった。こうして得られた青色染色物はいずれも両繊維間の同色性および同濃度性が良く色割れがほとんど感じられなかった。条件および結果を表１にまとめる。
【００１９】
【化７】
0003609058.tif 000006
実施例５
実施例１において、構造式［１−１］で示される青色色素を下記構造式［１−３］で示される青色色素に変更した以外は実施例１に準じて染色を行なった。こうして得られた青色染色物はいずれも両繊維間の同色性および同濃度性が良く色割れがほとんど感じられなかった。条件および結果を表１にまとめる。
【００２０】
【化８】
0003609058.tif 000007
【００２１】
【表１】
0003609058.tif 000008
実施例６
下記構造式［２−１］で示される黄色色素を全色素分に対し２６重量％、カラーインデックスＮｏ．ディスパースイエロー４２にて示される黄色色素を全色素分に対し７４重量％配合した黄色分散染料組成物を、定法に従い作成した。
【化９】
0003609058.tif 000009
【００２２】
実施例１の青色分散染料組成物を０．０２５ｇ  、上記黄色分散染料組成物を０．０２５ｇ、均染剤としてエガナールＰＳＬ（クラリアント社製）を０．０５ｇ、およびｐＨ調整剤として酢酸／酢酸ナトリウム緩衝液を３ｍｌ含む水１００ｍｌを染浴とした。染浴にトリアセテート繊維とポリエステル繊維を重量比７０対３０の比率で混合した交織布（三菱レイヨン社製）５ｇを浸漬し、７０℃より３０分かけて１２０℃まで昇温した。同温度で４５分保持を行った後、染色物を定法により水洗、乾燥を行い緑色染色物を得た。こうして得られた染色物は両繊維間の同色性および同濃度性が良く色割れがほとんど感じられなかった。また上述の方法にて１２０℃で２０分染色をしたもの、および１１０℃で２０分染色した緑色染色物に関しても、同様に同色性・同濃度性良好であった。条件および結果を表２にまとめる。
【００２３】
実施例７
実施例６において、構造式［２−１］で示される黄色色素を全色素分に対し２０重量％、カラーインデックスＮｏ．ディスパースイエロー４２にて示される黄色色素を全色素分に対し８０重量％に変更した以外は実施例６に準じて染色を行なった。得られた緑色染色物はいずれも、両繊維間の同色性および同濃度性が良く色割れがほとんど感じられなかった。条件および結果を表２にまとめる。
【００２４】
実施例８
実施例６において、構造式［２−１］で示される黄色色素を全色素分に対し３２重量％、カラーインデックスＮｏ．ディスパースイエロー４２にて示される黄色色素を全色素分に対し６８重量％に、さらに被染物をジアセテート繊維とポリエステル繊維を重量比６０対４０の比率で混合した交織布（帝人社製）に変更した以外は実施例６に準じて染色を行なった。得られた緑色染色物はいずれも、両繊維間の同色性および同濃度性が良く色割れがほとんど感じられなかった。条件および結果を表２にまとめる。
【００２５】
比較例３
実施例６において、構造式［２−１］で示される黄色色素を全色素分に対し１０重量％、カラーインデックスＮｏ．ディスパースイエロー４２にて示される黄色色素を全色素分に対し９０重量％に変更した以外は実施例６に準じて染色を行なった。得られた緑色染色物はいずれも、トリアセテート繊維側がポリエステル繊維側に対して黄色味を帯びており、同色性に劣り色割れを生じていた。条件および結果を表２にまとめる。
【００２６】
比較例４
実施例６において、構造式［２−１］で示される黄色色素をカラーインデックスＮｏ．ディスパースイエロー２１１で示される黄色色素に変更した以外は実施例６に準じて染色を行なった。得られた緑色染色物は、１２０℃で４５分染色を行なった染色物については、ほぼ良好な同色性・同濃度性であったものの、１２０℃で２０分のものはトリアセテート繊維側がポリエステル繊維側に対して黄色味を帯びており同色性に劣り色割れを生じていた。１１０℃で２０分染色のものは、その傾向が更に大きくなっていた。条件および結果を表２にまとめる。
【００２７】
実施例９
実施例６において、構造式［２−１］で示される黄色色素を下記構造式［２−２］で示される黄色色素に変更した以外は実施例６に準じて染色を行なった。得られた緑色染色物はいずれも両繊維間の同色性および同濃度性が良く色割れがほとんど感じられなかった。条件および結果を表２にまとめる。
【００２８】
【化１０】
0003609058.tif 000010
【００２９】
【表２】
0003609058.tif 000011
実施例１０
カラーインデックスＮｏ．ディスパースレッド１１１で示される赤色色素を全色素分に対し２４重量％、カラーインデックスＮｏ．ディスパースレッド３４３で示される赤色色素を全色素分に対し２３重量％、および下記構造式［３］で示される赤色色素を全色素分に対し４４重量％含む赤色分散染料組成物を、定法に従い作成した。
【００３０】
【化１１】
0003609058.tif 000012
この赤色分散染料組成物を０．０１２５ｇ、実施例１の青色分散染料組成物を０．０５５ｇ、実施例６の黄色分散染料組成物を０．０５５ｇ、均染剤としてエガナールＰＳＬ（クラリアント社製）を０．０５ｇ、およびｐＨ調整剤として酢酸／酢酸ナトリウム緩衝液３ｍｌを含む水１００ｍｌを染浴とした。染浴にトリアセテート繊維とポリエステル繊維を重量比７０対３０の比率で混合した交織布（三菱レイヨン社製）５ｇを浸漬し、７０℃より３０分かけて１２０℃まで昇温した。同温度で４５分保持を行った後、染色物を定法により水洗、乾燥を行い灰色染色物を得た。こうして得られた染色物は両繊維間の同色性および同濃度性が良く色割れがほとんど感じられなかった。また上述の方法にて１２０℃で２０分染色をしたもの、および１１０℃で２０分染色した灰色染色物に関しても、同様に同色性・同濃度性良好であった。
【００３１】
【発明の効果】
本発明の青色分散染料組成物および黄色分散染料組成物は、ポリエステル繊維とアセテート繊維との間の色素染着量が一致しており、また染色温度ないし時間の変化による影響も少ない。また、各色の両繊維間色素染着量比率がほぼ等しい。これらの染料組成物を用いれば、ポリエステル繊維とアセテート繊維との混合繊維の染色において、同色性、同濃度性および再現性に優れた染色が可能であり、特に配合色染色時や、ポリエステル繊維がファインデニールの場合においても色割れのない良好な染色物を得ることができる。更には、この染色物は耐光堅牢度および窒素酸化物堅牢度にも優れている。